(57)【特許請求の範囲】
【請求項１】
ヒドラジンを固定化または脱離する固定化部と、
前記固定化部で固定化されているヒドラジンを脱離させるための水系脱離液を、前記固定化部へ供給する脱離液供給部と、
前記固定化部において脱離されたヒドラジンが、燃料として供給される燃料電池と、
ヒドラジン水溶液の流量およびヒドラジン水溶液の濃度を検知するための検知部と、
予め定める前記燃料電池に供給されるヒドラジンの下記理論供給量と、前記検知部で検知されるヒドラジン水溶液の流量およびヒドラジン水溶液の濃度とに基づき、前記固定化部に固定化されているヒドラジンの量を検出する検出部と
を備えていることを特徴とする、燃料電池システム。
理論供給値：ヒドラジンが最大量で固定化されている前記固定化部に対して、水系脱離液を所定流量で供給してヒドラジンを脱離させる条件において、水系脱離液の供給流量と同じ流量で水系脱離液とともに前記燃料電池に供給されるヒドラジンの濃度
【発明の詳細な説明】
【技術分野】
【０００１】
本発明は、ヒドラジンを燃料とする燃料電池システムに関する。
【背景技術】
【０００２】
ヒドラジンを燃料として燃料側電極に直接供給する直接燃料供給型燃料電池が提案されている（例えば、特許文献１および特許文献２参照。）。
特許文献１および特許文献２の燃料電池では、燃料側電極で窒素のみが生成され、直接メタノール型燃料電池のように、炭酸ガスの生成がなく、実質的なゼロエミッションを実現することができる。
【特許文献１】特開２００６−２４４９６１号公報
【特許文献２】国際公開パンフレットＷＯ２００３／０５６６４９
【発明の開示】
【発明が解決しようとする課題】
【０００３】
しかし、燃料であるヒドラジンは、火災や爆発のおそれがあり、また、強アルカリ性であることから、慎重な取り扱いが要求される。
また、燃料電池は、燃料の残量を把握する方法などを含めて、システムとして効率的かつ経済的に構築する必要がある。
本発明の目的は、ヒドラジンを燃料とする燃料電池において、ヒドラジンを安全に利用することができながら、効率的かつ経済的なシステムとして構築することのできる、燃料電池システムを提供することにある。
【課題を解決するための手段】
【０００４】
上記目的を達成するために、本発明の燃料電池システムは、ヒドラジンを固定化または脱離する固定化部と、前記固定化部で固定化されているヒドラジンを脱離させるための水系脱離液を、前記固定化部へ供給する脱離液供給部と、前記固定化部において脱離されたヒドラジンが、燃料として供給される燃料電池と、前記燃料電池へのヒドラジンの供給量を検知するための検知部と、予め定める前記燃料電池に供給されるヒドラジンの理論供給量と、前記検知部で検知されるヒドラジンの供給量とに基づき、前記固定化部に固定化されているヒドラジンの量を検出する検出部とを備えていることを特徴としている。
【発明の効果】
【０００５】
本発明の燃料電池システムでは、固定化部に供給されたヒドラジンを、燃料電池に供給するまで固定化部で固定化させておくことができるので、ヒドラジンを安定して貯蔵することができる。その結果、ヒドラジンを安全に利用することができる。
また、本発明の燃料電池システムでは、検知部で検知されるヒドラジンの供給量と予め定める理論供給量とによって、固定化部に固定化されているヒドラジンの量を、検出部で検出することができる。検出部の検出により固定化されているヒドラジンの残量を検知することができるため、固定化部にヒドラジンの残量測定の機器を設けることを不要とすることができる。その結果、燃料電池システムを、効率的かつ経済的なシステムとして構築することができる。
【発明を実施するための最良の形態】
【０００６】
Ｉ．装置構成
図１は、本発明の燃料電池システムの一実施形態を示す概略構成図である。
図１において、燃料電池システムＳ１は、ヒドラジンが燃料として供給される燃料電池１と、ヒドラジンを固定化する固定化部２と、ヒドラジンを固定化部２へ供給するヒドラジン供給部３と、水系脱離液を固定化部２へ供給する脱離液供給部４と、固定化部２から燃料電池１へヒドラジンを燃料として供給する燃料供給部５と、固定化部２に固定化されているヒドラジンの量を検知する検出部６とを備えている。
（Ａ）固定化部
固定化部２は、ケーシング７と、ケーシング７内に収容される固定化部材８とを備えている。
【０００７】
ケーシング７は、固定化部材８を収容する容器であり、ヒドラジンに対する耐食性（耐アルカリ性）を有する材料、例えば、ステンレス、ポリエチレン、ポリプロピレン、ポリテトラフルオロエチレン（ＰＴＦＥ）などから形成されている。
ケーシング７内には、攪拌機９が設けられている。攪拌機９によって、ケーシング７内に供給されるヒドラジンや水系脱離液が適宜攪拌される。
【０００８】
また、ケーシング７内には、燃料供給ライン１８（後述）の接続部分において、フィルタ１０が設けられている。フィルタ１０は、ヒドラジンと固定化部材８などとを、分子サイズにより分離する分離膜（例えば、限外濾過膜などの公知の分子篩膜など）や、ケーシング７内の不純物や劣化して浮遊する樹脂などを捕獲できる濾材などから形成されている。フィルタ１０により、固定化部材８、不純物、劣化により浮遊する樹脂などが燃料供給ライン１８（後述）へ流出することを防止できる。
【０００９】
ケーシング７には、その外周面を被覆するヒータ１１が設けられている。ヒータ１１は、熱媒の循環によりケーシング７内の温度を適宜調整できるジャケットなどから形成されている。
固定化部材８は、ケーシング７内に収容されている。固定化部材８は、ヒドラジンを固定化および脱離する合成樹脂（以下、固定化樹脂という。）からなり、ヒドラジンを脱離可能に固定化するヒドラジン固定基を有している。
【００１０】
ヒドラジン固定基は、ヒドラジンを固定化できれば、特に制限されないが、例えば、ケトン基、ホルミル基、アセタール基、ハロゲノメチル基、ハロゲノアルキル基、アミド基、エステル基、スルフォニルクロライド基、アミジノ基、第４級アンモニウム基などが挙げられる。
そして、ヒドラジン固定基にヒドラジンが脱離可能に固定化されると、ヒドラジン脱離基が形成される。
【００１１】
ヒドラジン脱離基は、ヒドラジンを脱離可能に固定化していれば、特に制限されず、例えば、ヒドラゾン基（Ｃ＝Ｎ−ＮＨ2）、ヒドラジッド基（−ＣＯＮＨ−ＮＨ2）、ヒドラジノ基（Ｃ−ＮＨ−ＮＨ2）、アジン基（−Ｃ＝Ｎ−Ｎ＝Ｃ−）などが挙げられる。
また、固定化樹脂は、ヒドラジンが親水性であることから、親水性が付与されていることが好適である。固定化樹脂に親水性を付与するには、例えば、ポリオキシエチレンなどの親水性ユニットを主鎖に導入するか、あるいは、主鎖から枝分れする側鎖に、例えば、水酸基、カルボキシル基、スルホン酸基、リン酸基、アミド基、第４級アンモニウム基などの親水性基を導入する。
【００１２】
次に、固定化樹脂と、その固定化樹脂に対応するヒドラジンの固定化および脱離とを、具体的に例示する。
（１）炭化水素系固定化樹脂
炭化水素系固定化樹脂は、ヒドラジン固定基含有ビニルモノマーを単独重合させるか、あるいは、ヒドラジン固定基含有ビニルモノマーと、そのヒドラジン固定基含有ビニルモノマーと共重合可能な共重合ビニルモノマーとを共重合させることにより、得ることができる。
（１−１）炭化水素系固定化樹脂の合成
ヒドラジン固定基含有ビニルモノマーは、ヒドラジン固定基とビニル基とを併有するモノマーであって、例えば、アクロレイン、メチルビニルケトン、エチルビニルケトン、ヘキシルビニルケトン、ｐ−アセチルメチルスチレン、ｐ−アセチルスチレン、アクリル酸メチル、ｐ−クロルメチルスチレン、ｏ−アセチルメチルビニルアルコール、ｏ−アセチルメチルアリルアルコール、Ｎ−アセチルメチルビニルピリジンなどが挙げられる。これらヒドラジン固定基含有ビニルモノマーは、単独使用または２種以上併用することができる。
【００１３】
共重合ビニルモノマーとしては、ビニル基を有し、ヒドラジン固定基含有ビニルモノマーと共重合可能であれば、特に制限されず、例えば、スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンおよびその誘導体、例えば、（メタ）アクリル酸メチル、（メタ）アクリル酸エチル、（メタ）アクリル酸イソプロピル、（メタ）アクリル酸ｎ−ブチル、（メタ）アクリル酸ｔ−ブチル、（メタ）アクリル酸イソブチル、（メタ）アクリル酸ｎ−オクチル、（メタ）アクリル酸２−エチルヘキシル、（メタ）アクリル酸ステアリル、（メタ）アクリル酸ラウリル、（メタ）アクリル酸フェニルなどの（メタ）アクリル酸エステル誘導体、例えば、エチレン、プロピレン、イソブチレンなどのオレフィン類、例えば、塩化ビニル、塩化ビニリデン、臭化ビニル、フッ化ビニル、フッ化ビニリデンなどのハロゲン系ビニル類、例えば、プロピオン酸ビニル、酢酸ビニル、ベンゾエ酸ビニルなどのビニルエステル類、例えば、ビニルメチルエーテル、ビニルエチルエーテルなどのビニルエーテル類、例えば、Ｎ−ビニルカルバゾール、Ｎ−ビニルインドール、Ｎ−ビニルピロリドンなどのＮ−ビニル化合物、例えば、ビニルナフタレン、ビニルピリジンなどの芳香族ビニル類、例えば、アクリロニトリル、メタクリロニトリル、アクリルアミドなどのアクリル酸およびその誘導体などが挙げられる。これら共重合ビニルモノマーは、単独使用または２種以上併用することができる。
【００１４】
また、上記したように、炭化水素系固定化樹脂に、親水性を付与すべく、共重合ビニルモノマーとして、親水性ビニルモノマーを共重合させることが好適である。
親水性ビニルモノマーは、例えば、カルボキシル基、スルホン酸基、リン酸基などのイオン性解離基とビニル基とを併有するモノマーであって、例えば、アクリル酸、メタクリル酸、マレイン酸、イタコン酸、ケイ皮酸、フマル酸、マレイン酸モノアルキルエステル、イタコン酸モノアルキルエステル、スチレンスルホン酸、アリルスルフォコハク酸、２−アクリルアミド−２−メチルプロパンスルホン酸、アシッドホスホオキシエチルメタクリレート、３−クロロ−２−アシッドホスホオキシプロピルメタクリレートなどが挙げられる。これら親水性ビニルモノマーは、単独使用または２種以上併用することができる。
【００１５】
さらに、炭化水素系固定化樹脂に、機械強度を付与すべく、共重合ビニルモノマーとして、架橋性ビニルモノマーを共重合させることもできる。
架橋性ビニルモノマーは、複数のビニル基を有するモノマーであって、例えば、ジビニルベンゼン、Ｎ，Ｎ´−メチレンビス（メタ）アクリルアミド、エチレングリコールジ（メタ）アクリレート、ポリエチレングリコールジ（メタ）アクリレート、プロピレングリコールジ（メタ）アクリレート、グリセリン（ジまたはトリ）アクリレート、トリメチロールプロパントリアクリレート、ネオペンチルグリコールジ（メタ）メタクリレート、トリアリルアミン、トリアリルシアヌレート、トリアリルイソシアヌレート、テトラアリロキシエタン、ペンタエリスリトールトリアリルエーテルなどが挙げられる。これら架橋性ビニルモノマーは、単独使用または２種以上併用することができる。
【００１６】
そして、炭化水素系固定化樹脂は、必須成分として、ヒドラジン固定基含有ビニルモノマーを配合し、任意成分として、共重合ビニルモノマー（好ましくは、親水性ビニルモノマーおよび/または架橋性ビニルモノマー）を配合して、ラジカル重合することにより、得ることができる。
ヒドラジン固定基含有ビニルモノマーに対する共重合ビニルモノマーの配合割合は、ヒドラジンの供給量や要求物性などにより、適宜選択されるが、例えば、ヒドラジン固定基含有ビニルモノマーの固定基に対して、共重合ビニルモノマーが、当量比で、例えば、１：０．０１〜１００、好ましくは、１：０．１〜１０、さらに好ましくは、１：０．５〜２である。より具体的には、ヒドラジン固定基含有ビニルモノマーの固定基に対して、親水性ビニルモノマーが、当量比で、例えば、１：０．０１〜１００、好ましくは、１：０．１〜１０、さらに好ましくは、１：０．５〜２である。また、ヒドラジン固定基含有ビニルモノマーと親水性ビニルモノマーの合計１００重量部に対して、架橋性ビニルモノマーが、例えば、０．１〜１００重量部、好ましくは、１〜１０重量部である。
【００１７】
ラジカル重合は、特に制限されず、例えば、ラジカル重合開始剤を添加して、水溶液重合法、逆相懸濁重合法など公知の方法により実施することができる。
ラジカル重合開始剤は、特に制限されず、例えば、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル、２，２´−アゾビス（２−アミジノプロパン）などのアゾ系重合開始剤、例えば、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどのパーオキサイド系重合開始剤、例えば、過硫酸カリウム、過硫酸アンモニウムなどの過硫酸塩、例えば、過酸化水素と還元剤（アスコルビン酸など）とを組合せるレドックス系開始剤などが挙げられる。
【００１８】
また、ラジカル重合では、その反応温度は、上記したラジカル重合開始剤のラジカル生成温度以上であれば、特に制限されないが、例えば、−１０〜２００℃、好ましくは、１０〜１００℃の範囲とされる。但し、レドックス系開始剤を用いれば、室温程度で重合することもできる。
（１−２）炭化水素系固定化樹脂に対するヒドラジンの固定化
炭化水素系固定化樹脂にヒドラジンを固定化するには、例えば、炭化水素系固定化樹脂の固定化基（ケトン基）に対して、適当量（好ましくは当量以上）のヒドラジンを原料供給ライン１３（後述）から供給し、ヒータ１１で、例えば、室温〜１００℃に温め、攪拌機９で、例えば、１０分〜４８時間攪拌する。すると、固定化基（ケトン基）にヒドラジンが固定化される。
（１−３）炭化水素系固定化樹脂からのヒドラジンの脱離
炭化水素系固定化樹脂からヒドラジンを脱離させるには、例えば、ケーシング７内に、脱離液供給部４から水系脱離液を供給する。すると、炭化水素系固定化樹脂が、水系脱離液によって分散され、炭化水素系固定化樹脂からヒドラジンが脱離される。
【００１９】
水系脱離液としては、例えば、水、アルカリ水溶液（例えば、ＮａＯＨ水溶液、ＫＯＨ水溶液など）が挙げられる。
（２）ポリアクリルアミド系固定化樹脂
ポリアクリルアミド系固定化樹脂は、アクリルアミドのラジカル重合により得ることができる。
（２−１）ポリアクリルアミド系固定化樹脂の合成
ポリアクリルアミド系固定化樹脂は、アクリルアミドを水に配合して、アクリルアミド水溶液を調製した後、そのアクリルアミド水溶液にラジカル重合開始剤を添加して、アクリルアミドをラジカル重合させることにより、合成することができる。
【００２０】
その後、例えば、アルコール類を加えて沈殿させ、これを濾過により分離して、ポリアクリルアミド系固定化樹脂を得る。
（２−２）ポリアクリルアミド系固定化樹脂に対するヒドラジンの固定化
ポリアクリルアミド系固定化樹脂にヒドラジンを固定化するには、ポリアクリルアミド系固定化樹脂の固定化基（アミド基）に対して、適当量（好ましくは当量以上）のヒドラジンを原料供給ライン１３（後述）から供給し、上記と同様に攪拌する。すると、固定化基（アミド基）にヒドラジンが固定化されて、ポリアクリル酸ヒドラジッドが得られる。
（２−３）ポリアクリルアミド系固定化樹脂からのヒドラジンの脱離
ポリアクリルアミド系固定化樹脂からヒドラジンを脱離させるには、例えば、ケーシング７内に、脱離液供給部４から水系脱離液を供給する。すると、ポリアクリルアミド系固定化樹脂が、水系脱離液によって分散され、ポリアクリルアミド系固定化樹脂からヒドラジンが脱離される。
【００２１】
水系脱離液としては、例えば、水、アルカリ水溶液（例えば、ＮａＯＨ水溶液、ＫＯＨ水溶液など）が挙げられる。
（３）ポリ（メタ）アクリレート系固定化樹脂
ポリ（メタ）アクリレート系固定化樹脂は、まず、（メタ）アクリル酸エステルをラジカル重合することにより、得ることができる。
（３−１）ポリ（メタ）アクリレート系固定化樹脂の合成
ポリ（メタ）アクリレート系固定化樹脂は、（メタ）アクリル酸エステルにラジカル重合開始剤を添加して、重合させることによって得ることができる。得られたポリ（メタ）アクリレート系固定化樹脂は、微粉砕して、ケーシング７内に収容する。
（３−２）ポリ（メタ）アクリレート系固定化樹脂に対するヒドラジンの固定化
ポリ（メタ）アクリレート系固定化樹脂にヒドラジンを固定化するには、ポリ（メタ）アクリレート系固定化樹脂の固定化基（エステル基）に対して、当量以上のヒドラジンを原料供給ライン１３（後述）から供給し、上記と同様に攪拌する。すると、固定化基（エステル基）にヒドラジンが固定化されて、ポリアクリル酸ヒドラジッドが得られる。
（３−３）ポリ（メタ）アクリレート系固定化樹脂からのヒドラジンの脱離
ポリ（メタ）アクリレート系固定化樹脂からヒドラジンを脱離させるには、例えば、ケーシング７内に、脱離液供給部４から水系脱離液を供給する。すると、ポリ（メタ）アクリレート系固定化樹脂が、水系脱離液によって分散され、ポリ（メタ）アクリレート系固定化樹脂からヒドラジンが脱離される。
【００２２】
水系脱離液としては、例えば、水、アルカリ水溶液（例えば、ＮａＯＨ水溶液、ＫＯＨ水溶液など）が挙げられる。
（４）ポリビニルアルコール系固定化樹脂
ポリビニルアルコール系固定化樹脂は、ヒドラジン固定基含有ビニルモノマーと、酢酸ビニルとを共重合させることにより、ヒドラジン固定基含有ポリ酢酸ビニル共重合体を合成し、次いで、これをケン化することにより、得ることができる。
（４−１）ポリビニルアルコール系固定化樹脂の合成
ヒドラジン固定基含有ビニルモノマーは、ヒドラジン固定基とビニル基とを併有するモノマーであって、例えば、メチルビニルケトン、エチルビニルケトンなどのアルキルまたはアリールビニルケトン、ｐ−アセチルメチレンオキシスチレン、ｐ−アセチルエチレンオキシスチレンなどのｐ−アセチルアルキレンオキシスチレン、ｐ−クロルメチルスチレンなどが挙げられる。これらヒドラジン固定基含有ビニルモノマーは、単独使用または２種以上併用することができる。
【００２３】
ヒドラジン固定基含有ビニルモノマーと酢酸ビニルとの共重合は、これらを適宜の溶媒（例えば、アルコール類）に配合した後、ラジカル重合開始剤を添加して、ラジカル重合させる。
ラジカル重合は、特に制限されず、上記と同様の方法により実施することができる。また、例えば、ラジカル重合開始剤として、アゾ系重合開始剤やパーオキサイド系重合開始剤が用いられる。
【００２４】
その後、例えば、重合停止剤（例えば、ニトロベンゼンなど）を添加して、重合を停止した後、アルコール類を加えながら未反応モノマーを留去し、水中に沈殿させ、これを濾過により分離して、ヒドラジン固定基含有ポリ酢酸ビニルを得る。
その後、ヒドラジン固定基含有ポリ酢酸ビニルを、溶媒（例えば、アルコール類）に配合した後、アルカリ（例えば、ＮａＯＨ水溶液、ＫＯＨ水溶液など）を添加して、ケン化し、再度、水中に沈殿させ、これを単離および乾燥して、ポリビニルアルコール系固定化樹脂を得る。
（４−２）ポリビニルアルコール系固定化樹脂に対するヒドラジンの固定化
ポリビニルアルコール系固定化樹脂に、ヒドラジンを固定化するには、ポリビニルアルコール系固定化樹脂の固定化基（ケトン基、ハロゲノ基、ホルミル基、アミド基、エステル基など）に対して、適当量（好ましくは当量以上）のヒドラジンを原料供給ライン１３（後述）から供給して、上記と同様に攪拌する。すると、固定化基（ケトン基、ハロゲノ基、ホルミル基、アミド基、エステル基など）にヒドラジンが固定化される。
（４−３）ポリビニルアルコール系固定化樹脂からのヒドラジンの脱離
ポリビニルアルコール系固定化樹脂からヒドラジンを脱離させるには、例えば、ケーシング７内に、脱離液供給部４から水系脱離液を供給する。すると、ポリビニルアルコール系固定化樹脂が、水系脱離液によって分散され、ポリビニルアルコール系固定化樹脂からヒドラジンが脱離される。
【００２５】
水系脱離液としては、例えば、水、アルカリ水溶液（例えば、ＮａＯＨ水溶液、ＫＯＨ水溶液など）が挙げられる。
（５）ポリエステル系固定化樹脂
ポリエステル系固定化樹脂は、まず、ヒドラジン固定基含有多価アルコールと多塩基酸とを縮合重合させることにより、得ることができる。また、多価アルコールとヒドラジン固定基含有多塩基酸とを縮合重合させることにより、得ることもできる。さらに、ヒドラジン固定基含有多価アルコール（および必要により多価アルコール）と、ヒドラジン固定基含有多塩基酸（必要により多塩基酸）とを縮合重合させることにより、得ることもできる。
（５−１）ポリエステル系固定化樹脂の合成
ヒドラジン固定基含有多価アルコールは、ヒドラジン固定基と少なくとも２つの水酸基とを併有する多価アルコールであって、例えば、アセチルエチルエチレングリコールなどが挙げられる。また、必要により、例えば、エチレングリコール、プロピレングリコール、ブチレングリコール、ネオペンチルグリコールなどの多価アルコールを併用することもできる。
【００２６】
多塩基酸は、少なくとも２つのカルボン酸を有し、例えば、オルソフタル酸、イソフタル酸、テレフタル酸、トリメリット酸などの芳香族多塩基酸、例えば、アジピン酸、アゼライン酸、セバチン酸などの脂肪族多塩基酸などが挙げられる。また、ヒドラジン固定基含有多塩基酸を多塩基酸に含有させることもできる。
そして、ポリエステル系固定化樹脂は、ヒドラジン固定基含有多価アルコール（および必要により多価アルコール）と多塩基酸とを配合して、縮合重合することにより、得ることができる。
【００２７】
なお、ヒドラジン固定基含有多価アルコール（および必要により多価アルコール）と多塩基酸との配合割合は、ほぼ当量でよく、また、縮合重合には、公知の有機金属触媒が添加される。反応は、例えば、３０〜３００℃、好ましくは、５０〜２５０℃の範囲で実施でき、原料の安定性が低い場合には、減圧下で実施することができる。
（５−２）ポリエステル系固定化樹脂に対するヒドラジンの固定化
ポリエステル系固定化樹脂にヒドラジンを固定化するには、ポリエステル系固定化樹脂の固定化基（ケトン基、ハロゲノ基、ホルミル基、アミド基、エステル基など）に対して、適当量（好ましくは当量以上）のヒドラジンを原料供給ライン１３から供給して、上記と同様に攪拌する。すると、固定化基（ケトン基、ハロゲノ基、ホルミル基、アミド基、エステル基など）にヒドラジンが固定化される。
（５−３）ポリエステル系固定化樹脂からのヒドラジンの脱離
ポリエステル系固定化樹脂からヒドラジンを脱離させるには、例えば、ケーシング７内に、脱離液供給部４から水系脱離液を供給する。すると、ポリエステル系固定化樹脂が、水系脱離液によって分散され、ポリエステル系固定化樹脂からヒドラジンが脱離される。
【００２８】
水系脱離液としては、例えば、水、アルカリ水溶液（例えば、ＮａＯＨ水溶液、ＫＯＨ水溶液など）が挙げられる。
（６）ポリアミド系固定化樹脂
ポリアミド系固定化樹脂は、多価アミンおよび多塩基酸（但し、多価アミンおよび多塩基酸の少なくとも一方にヒドラジン固定基が含まれていることが必要である。）の重合により、得ることができる。
【００２９】
具体的には、脂肪族多価アミンと脂肪族多塩基酸との縮重合による脂肪族ポリアミドの合成、芳香族多価アミンと脂肪族多塩基酸の縮合重合による芳香環含有ポリアミドの合成、脂肪族多価アミンと芳香族多塩基酸との縮重合による芳香環含有ポリアミドの合成、芳香族多価アミンと芳香族多塩基酸との縮重合による芳香環含有ポリアミドの合成により、得ることができる。
（６−１）ポリアミド系固定化樹脂の合成
脂肪族多価アミンとしては、少なくとも２個のアミノ基を有し、例えば、エチレンジアミン、ヘキサメチレンジアミン、シクロヘキサンジアミンなどが挙げられる。
【００３０】
芳香族多価アミンは、芳香環に少なくとも２つのアミノ基を有し、例えば、メタキシリレンジアミン、パラキシリレンジアミン、フェニレンジアミン、ジアミノジフェニルエーテル、ジアミノジフェニルメタンなどが挙げられる。
脂肪族多塩基酸は、少なくとも２つのカルボン酸を有し、例えば、アジピン酸、スペリン酸、アゼライン酸、セバシン酸、ドデカン二酸、ヘキサヒドロテレフタル酸、ヘキサヒドロイソフタル酸などが挙げられる。
【００３１】
芳香族多塩基酸は、芳香環に少なくとも２つのカルボン酸を有し、例えば、テレフタル酸、イソフタル酸、２−メチルテレフタル酸、５−メチルイソフタル酸、２，６−ナフタレンジカルボン酸などが挙げられる。
多価アミンと多塩基酸との重合は、これらをほぼ当量で配合して、必要により、不活性ガス雰囲気下、減圧して、反応させる。反応温度は、例えば、３０〜４００℃、好ましくは、７０〜３００℃の範囲である。
【００３２】
次いで、得られた重合体を適宜の溶媒（例えば、Ｎ−メチルピロリドン）に溶解した後、ホルムアルデヒドおよび塩酸、臭化水素酸または沃化水素酸を添加して、ハロゲノメチル基を導入する。その後、適宜の溶媒（例えば、アルコール類）中に沈殿させて、ポリアミド系固定化樹脂を得る。
ポリアミド系固定化樹脂は、そのまま使用することができるが、さらに、ポリアミド系固定化樹脂を適宜の溶媒（例えば、Ｎ−メチルピロリドン）に溶解した後、ハロゲノメチル基に対して当量以上のアセトンを添加し、さらに、アルカリ（例えば、ＮａＯＨ水溶液、ＫＯＨ水溶液など）を添加して攪拌することにより、ハロゲノメチル基をアセチルエチル基に変換することもできる。
【００３３】
さらには、ポリアミド系固定化樹脂に、メチルアルキルケトン、メチルアリルケトン、メチルアラルキルケトンなど、活性水素を有するケトン化合物を反応させて、側鎖にケトン基を導入することもできる。また、ハロゲノアセトンやハロゲノメチルアルキルケトン、ハロゲノアリルケトン、ハロゲノアラルキルケトンなどを直接反応させて、側鎖にケトン基を導入することもできる。
（６−２）ポリアミド系固定化樹脂に対するヒドラジンの固定化
ポリアミド系固定化樹脂にヒドラジンを固定化するには、ポリアミド系固定化樹脂の固定化基（ケトン基、ハロゲノメチル基など）に対して、当量以上のヒドラジンを原料供給ライン１３から供給して、上記と同様に攪拌する。すると、固定化基（ケトン基、ハロゲノメチル基など）にヒドラジンが固定化される。
（６−３）ポリアミド系固定化樹脂のヒドラジンの脱離およびヒドラジンの供給
ポリアミド系固定化樹脂からヒドラジンを脱離させるには、例えば、ケーシング７内に、脱離液供給部４から水系脱離液を供給する。すると、ポリアミド系固定化樹脂が、水系脱離液によって分散され、ポリアミド系固定化樹脂からヒドラジンが脱離される。
【００３４】
水系脱離液としては、例えば、水、アルカリ水溶液（例えば、ＮａＯＨ水溶液、ＫＯＨ水溶液など）が挙げられる。
（７）ポリエーテル系固定化樹脂
ポリエーテル系固定化樹脂は、フェノール誘導体を、銅触媒および塩基の存在下で重合させることにより芳香環含有ポリエーテルを合成し、次いで、芳香環含有ポリエーテルの芳香環をハロゲノメチル化することにより、得ることができる。
（７−１）ポリエーテル系固定化樹脂の合成
フェノール誘導体としては、例えば、２，６−ジメチルフェノール、２，６−ジフェニルフェノールなどが挙げられる。
【００３５】
フェノール誘導体の重合は、フェノール誘導体に、必要により、ニトロベンゼンなどの溶媒に溶解して、例えば、塩化銅（Ｉ）や塩化銅（ＩＩ）などの銅触媒と、例えば、ピリジンなどの塩基とを添加し、攪拌しつつ酸素を吹き込みながら反応させる。反応温度は、例えば、５０〜４００℃、好ましくは、６０〜２００℃の範囲である。その後、適宜の溶媒（クロロホルムやメタノール）にて洗浄し、減圧乾燥することにより、芳香環含有ポリエーテルを得ることができる。
【００３６】
次いで、芳香環含有ポリエーテルを、適宜の溶媒（例えば、クロロホルム）に溶解した後、ホルムアルデヒドおよび塩酸、臭化水素酸または沃化水素酸を添加して、芳香環含有ポリエーテルの芳香環にハロゲノメチル基を導入する。その後、濾過により、ポリエーテル系固定化樹脂を得る。
ポリエーテル系固定化樹脂は、そのまま使用することができるが、さらに、ポリエーテル系固定化樹脂を適宜の溶媒（例えば、クロロホルム）に溶解した後、ハロゲノメチル基に対して当量以上のアセトンを添加し、さらにアルカリ（例えば、ＮａＯＨ水溶液、ＫＯＨ水溶液など）を添加して攪拌して、ハロゲノメチル基を、例えば、アセチルエチル基に変換することもできる。さらに、モノクロルアセトン、モノクロルメチルアルキルケトン、モノクロルメチルアリルケトン、モノクロルメチルアラルキルケトンなどを反応させ、アセチルメチル基などのケトン基含有側鎖を導入することもできる。
（７−２）ポリエーテル系固定化樹脂に対するヒドラジンの固定化
ポリエーテル系固定化樹脂の固定化基（ケトン基、ハロゲノメチル基など）に対して、適当量（好ましくは当量以上）のヒドラジンを原料供給ライン１３から供給して、上記と同様に攪拌する。すると、固定化基（ケトン基、ハロゲノメチル基など）にヒドラジンが固定化される。
（７−３）ポリエーテル系固定化樹脂のヒドラジンの脱離およびヒドラジンの供給
ポリエーテル系固定化樹脂からヒドラジンを脱離させるには、例えば、ケーシング７内に、脱離液供給部４から水系脱離液を供給する。すると、ポリエーテル系固定化樹脂が、水系脱離液によって分散され、ポリエーテル系固定化樹脂からヒドラジンが脱離される。
【００３７】
水系脱離液としては、例えば、水、アルカリ水溶液（例えば、ＮａＯＨ水溶液、ＫＯＨ水溶液など）が挙げられる。
（８）ポリエーテルケトン系固定化樹脂
ポリエーテルケトン系固定化樹脂は、ジハロゲノベンゾフェノンとジフェノールとをアルカリ存在下に重合させることにより、得ることができる。
（８−１）ポリエーテルケトン系固定化樹脂の合成
ジハロゲノベンゾフェノンとしては、例えば、４，４′−ジハロベンゾフェノン、２，４′−ジハロベンゾフェノン、ビス−１，４−（４−ハロベンゾイル）ベンゼン、ビス−１，３−（４−ハロベンゾイル）ベンゼン、ビス−４，４′−（４−ハロベンゾイル）ビフェニル、ビス−４，４′−（４−ハロベンゾイル）ジフェニルエーテルなどが挙げられる。
【００３８】
ジフェノールとしては、例えば、ハイドロキノン、４，４′−ジヒドロキシビフェニル、４，４′−ジヒドロキシベンゾフェノン、ビス（４−ヒドロキシフェニル）メタン、２，２−ビス（４−ヒドロキシフェニル）プロパン、４，４′−ジヒドロキシジフェニルエーテル、４，４′−ジヒドロキシジフェニルスルフィド、４，４′−ジヒドロキシジフェニルスルホンなどが挙げられる。
【００３９】
そして、ポリエーテルケトン系固定化樹脂は、ジハロゲノベンゾフェノンとジフェノールとをアルカリ存在下に重合させることにより、得ることができる。
アルカリとしては、アルカリ金属の炭酸塩、アルカリ土類金属の炭酸塩、アルカリ金属の重炭酸塩、アルカリ土類金属の炭酸塩、アルカリ金属の水酸化物などが挙げられる。
なお、ジハロゲノベンゾフェノンとジフェノールとの配合割合は、ほぼ当量でよく、また、重合には、公知の触媒および溶媒が添加される。また、反応温度は、例えば、１０〜３００℃、好ましくは、５０〜２００℃の範囲である。
【００４０】
触媒としては、例えば、金属酸化物、金属ハロゲン化物、金属塩などが挙げられ、金属としては、銅やクロムが挙げられる。また、触媒として、シリカなどの層状ケイ酸塩なども挙げられる。
溶媒としては、例えば、ジメチルスルホン、ジエチルスルホン、スルフォランなどの脂肪族スルホン類、例えば、ジフェニルスルホン、ジトリルスルホン、メチルフェニルスルホン、ジベンゾチオフェンオキサイド、フェノキサチンジオキシド、４ーフェニルスルフォニルビフェニルなどの芳香族スルホン類、例えば、ベンゾフェノン、イソフタロフェノン、テレフタロフェノン、４ーベンゾイルジフェニルエーテル、フルオレノン、キサントン、チオキサントンなどの芳香族ケトン類などが挙げられる。
【００４１】
ポリエーテルケトン系固定化樹脂は、そのまま使用することができるが、さらに、側鎖にケトン基を導入するため、ハロゲノメチル化して、これにアセトン、メチルアルキルケトン、メチルアリルケトン、メチルアラルキルケトンなどを反応させ、例えば、アセチルエチル基を導入することもできる。さらに、モノクロルアセトンなどのモノハロゲノメチルアルキルケトン、モノハロゲノメチルアリルケトン、モノハロゲノアラルキルケトンなどを反応させて、例えば、アセチルメチル基を導入して、そのケトン基にもヒドラジンを導入することができる。
（８−２）ポリエーテルケトン系固定化樹脂に対するヒドラジンの固定化
ポリエーテルケトン系固定化樹脂に、ヒドラジンを固定化するには、ポリエーテルケトン系固定化樹脂の固定化基（ケトン基、ハロゲノメチル基など）に対して、適当量（好ましくは当量以上）のヒドラジンを原料供給ライン１３から供給して、上記と同様に攪拌する。すると、固定化基（ケトン基、ハロゲノメチル基など）にヒドラジンが固定化される。
（８−３）ポリエーテルケトン系固定化樹脂のヒドラジンの脱離
ポリエーテルケトン系固定化樹脂からヒドラジンを脱離させるには、例えば、ケーシング７内に、脱離液供給部４から水系脱離液を供給する。すると、ポリエーテルケトン系固定化樹脂が、水系脱離液によって分散され、ポリエーテルケトン系固定化樹脂からヒドラジンが脱離される。
【００４２】
水系脱離液としては、例えば、水、アルカリ水溶液（例えば、ＮａＯＨ水溶液、ＫＯＨ水溶液など）が挙げられる。
（９）ポリチオエーテル系固定化樹脂
ポリチオエーテル系固定化樹脂は、ジハロゲノベンゼンと、硫化ナトリウムとを反応させることにより芳香環含有ポリチオエーテルを合成し、次いで、芳香環含有ポリチオエーテルの芳香環をハロゲノメチル化することにより、得ることができる。
（９−１）ポリチオエーテル系固定化樹脂の合成
ジクロロベンゼンとしては、例えば、ｐ−ジクロロベンゼンなどが挙げられる。
【００４３】
ジハロゲノベンゼンと硫化ナトリウムとの反応は、まず、硫化ナトリウムをＮ−メチルピロリドンなどの極性溶媒に溶解後、加熱して、硫化ナトリウムを硫化水素に分解し、その後、ジハロゲノベンゼンを加えて反応させる。反応温度は、例えば、５〜２００℃、好ましくは、２５〜１５０℃の範囲である。その後、適宜の溶媒（例えば、アルコール類など）にて洗浄し、乾燥することにより、芳香環含有ポリチオエーテルを得る。
【００４４】
次いで、芳香環含有ポリチオエーテルを、適宜の溶媒（例えば、ジメチルスルホキシド）に溶解した後、ホルムアルデヒドおよび塩酸、臭化水素酸または沃化水素酸を添加して、芳香環含有ポリエーテルの芳香環にハロゲノメチル基を導入する。その後、濾過により、ポリチオエーテル系固定化樹脂を得る。
ポリチオエーテル系固定化樹脂は、そのまま使用することができるが、さらに、ポリチオエーテル系固定化樹脂を適宜の溶媒（例えば、ジメチルスルホキシド）に溶解した後、ハロゲノメチル基に対して当量以上のアセトン、メチルアルキルケトン、メチルアリルケトンまたはメチルアラルキルケトンを添加し、さらにアルカリ（例えば、ＮａＯＨ水溶液、ＫＯＨ水溶液など）を添加して攪拌し、ハロゲノメチル基を、例えば、アセチルエチル基に変換することもできる。
（９−２）ポリチオエーテル系固定化樹脂に対するヒドラジンの固定化
ポリチオエーテル系固定化樹脂に、ヒドラジンを固定化するには、ポリチオエーテル系固定化樹脂の固定化基（ケトン基、ハロゲノメチル基など）に対して、適当量（好ましくは当量以上）のヒドラジンを原料供給ライン１３から供給して、上記と同様に攪拌する。すると、固定化基（ケトン基、ハロゲノメチル基など）にヒドラジンが固定化される。
（９−３）ポリチオエーテル系固定化樹脂のヒドラジンの脱離
ポリチオエーテル系固定化樹脂からヒドラジンを脱離させるには、例えば、ケーシング７内に、脱離液供給部４から水系脱離液を供給する。すると、ポリチオエーテル系固定化樹脂が、水系脱離液によって分散され、ポリエーテルケトン系固定化樹脂からヒドラジンが脱離される。
【００４５】
水系脱離液としては、例えば、水、アルカリ水溶液（例えば、ＮａＯＨ水溶液、ＫＯＨ水溶液など）が挙げられる。
（Ｂ）ヒドラジン供給部
ヒドラジン供給部３は、ヒドラジンを貯留するヒドラジン貯留槽１２と、ヒドラジン貯留槽１２からケーシング７へヒドラジンを供給する原料供給ライン１３とを備えている。
【００４６】
ヒドラジン貯留槽１２は、ヒドラジンを貯留するタンクであり、ヒドラジンに対する耐食性（耐アルカリ性）を有する材料、例えば、ステンレス、ポリエチレン、ポリプロピレン、ポリテトラフルオロエチレン（ＰＴＦＥ）などから形成されている。
ヒドラジンには、水加ヒドラジン（ヒドラジンヒドラート）および無水ヒドラジンのいずれも含まれる。
【００４７】
原料供給ライン１３は、上記と同様の材料から形成されるパイプからなり、ヒドラジン貯留槽１２とケーシング７とに接続されている。原料供給ライン１３の途中には、原料側開閉弁１４が設けられている。
（Ｃ）脱離液供給部
脱離液供給部４は、水系脱離液を貯留する脱離液貯留槽１５と、脱離液貯留槽１５からケーシング７へ水系脱離液を供給する脱離液供給ライン１６とを備えている。
【００４８】
脱離液貯留槽１５は、水系脱離液を貯留するタンクであり、水系脱離液に対する耐食性（耐アルカリ性）を有する材料、例えば、ステンレス、ポリエチレン、ポリプロピレン、ポリテトラフルオロエチレン（ＰＴＦＥ）などから形成されている。
水系脱離液は、固定化部材８に固定化されているヒドラジンを脱離させるための水または水溶液であり、上記したように、例えば、水、例えば、ＮａＯＨ水溶液、ＫＯＨ水溶液などのアルカリ水溶液などが挙げられる。
【００４９】
脱離液供給ライン１６は、上記と同様の材料から形成されるパイプからなり、脱離液貯留槽１５とケーシング７とに接続されている。脱離液供給ライン１６の途中には、脱離液側開閉弁１７が設けられている。
（Ｄ）燃料供給部
燃料供給部５は、上記と同様の材料から形成され、ケーシング７と燃料電池１とを接続する燃料供給ライン１８を備えている。燃料供給部５の途中には、燃料側開閉弁１９が設けられている。
【００５０】
また、燃料供給ライン１８における燃料側開閉弁１９の下流側には、ヒドラジンセンサ２２（検知部）が設けられている。
ヒドラジンセンサ２２は、燃料供給ライン１８内に配置され、例えば、燃料供給ライン１８を流れるヒドラジン水溶液（後述）の流量（ヒドラジン流量）およびヒドラジン水溶液（後述）に含まれるヒドラジンの濃度（ヒドラジン濃度）を検知して、それらの値を電気信号として制御部３０（後述）へ入力する。ヒドラジンセンサ２２としては、例えば、赤外分光法によりヒドラジンの赤外吸光度を測定するＩＲセンサ（赤外線センサ）など、公知の濃度センサを適用することができる。
（Ｅ）燃料電池
燃料電池１は、ヒドラジンを燃料とする燃料電池であれば、特に制限されず、例えば、固体高分子膜型燃料電池であって、例えば、国際公開パンフレットＷＯ２００３／０５６６４９（特許文献２参照）に記載されている燃料電池が挙げられる。
【００５１】
固体高分子型燃料電池では、固体高分子膜の両側に、燃料側電極および酸素側電極が対向配置されている単セルが、多数積層されるスタック構造として装備されている。
そして、ヒドラジンは、水系脱離液（水またはアルカリ水溶液）とともに、燃料供給ライン１８から燃料電池１の燃料側電極へ流入される。また、酸素側電極には、酸素（空気）が流入される。すると、下記式の反応が生じて、起電力が発生する。
【００５２】
ＮＨ2ＮＨ2＋Ｈ2Ｏ＋Ｏ2→Ｎ2＋３Ｈ2Ｏ
その後、上記反応により生成した窒素、および、水（水系脱離液がアルカリを含有する場合には、水にはアルカリが含まれる）が、排水として排出される。
（Ｆ）検出部
検出部６は、固定化部２に固定化されているヒドラジンの量を検出するための制御部３０と、検出されたヒドラジンの量を表示するためのインジケータ２４とを備えている。
【００５３】
制御部３０には、例えば、所定の流量で水系脱離液をケーシング７に供給する条件に対応したヒドラジンの理論供給値（理論供給量）が記憶されている。例えば、流量Ａで水系脱離液を供給する条件に対応した理論供給値Ｂや、流量Ｃで水系脱離液を供給する条件に対応した理論供給値Ｄなど、複数の理論供給値が記憶されている。なお、理論供給値とは、ヒドラジンが最大量で固定化されている固定化部材８に対して、水系脱離液を所定流量で供給してヒドラジンを脱離させる条件において、水系脱離液の供給流量と同じ流量で水系脱離液とともに燃料電池１に供給されるヒドラジン（ヒドラジン水溶液）の濃度のことをいう。
【００５４】
また、制御部３０には、例えば、ｙ＝ｆ（ｘ）で示される関数式が記憶されている。なお、関数式において、ｘは、理論供給値に対するヒドラジン濃度の割合（％）である。一方、ｙは、固定化部材８へのヒドラジンの最大固定量に対する、ヒドラジンの固定率（％）である。
制御部３０は、ヒドラジンセンサ２２から入力されたヒドラジン流量とヒドラジン濃度とを元に、理論供給値を参照して、固定化部材８に固定化されているヒドラジンの量を検出する。そして、検出したヒドラジンの量をインジケータ２４に表示する。
【００５５】
インジケータ２４は、固定化されているヒドラジンの量を確認することができる機器であり、例えば、視認可能な表示器や、当該表示器に音声案内可能なスピーカを組み合わせた機器などを適用することができる。インジケータ２４は、制御部３０と電気的に接続されており、制御部３０からの入力信号により動作する。
なお、燃料電池システムＳ１において、原料供給ライン１３、脱離液供給ライン１６、および、燃料供給ライン１８には、そのレイアウトにもよるが、重力輸送が困難な場合などには、適宜、公知の送液ポンプが設けられる。
ＩＩ．作用効果
次に、この実施形態の燃料電池システムＳ１の作用効果について詳述する。
【００５６】
燃料電池システムＳ１では、まず、原料側開閉弁１４を、一定時間、一定開度で開放することにより、ヒドラジン貯留槽１２から、ヒドラジンを、原料供給ライン１３を介してケーシング７へ供給する。すると、ケーシング７内では、固定化樹脂の種類に対応した固定化条件によって、ヒドラジンが固定化部材８に固定化される。
次いで、脱離液側開閉弁１７を、燃料電池１の運転条件に対応するように、一定時間、一定開度で開放することにより、脱離液貯留槽１５から、水系脱離液を所定流量で、脱離液供給ライン１６を介してケーシング７へ供給する。すると、ケーシング７内では、固定化樹脂の種類に対応した脱離条件（例えば、脱離温度など）によって、ヒドラジンが固定化部材８から脱離される。
【００５７】
そして、燃料側開閉弁１９を、燃料電池１の運転条件に対応するように、一定時間、一定開度で開放することにより、ケーシング７から、ヒドラジン水溶液を、水系脱離液の供給流量と同じ流量で、燃料供給ライン１８を介して燃料電池１へ供給する。すると、燃料電池１では、上記したように、発電を生じるとともに、排水が排出される。
ヒドラジン水溶液を燃料電池１に供給するときには、燃料供給ライン１８を流れるヒドラジン水溶液の流量（ヒドラジン流量）およびヒドラジン水溶液に含まれるヒドラジンの濃度（ヒドラジン濃度）が、ヒドラジンセンサ２２で検知され、それらの値（実測値）が電気信号として制御部３０に入力される。
【００５８】
制御部３０は、ヒドラジンセンサ２２から入力された実測値に基づいて、当該ヒドラジン流量の条件に対応する理論供給値を読み出し、読み出された理論供給値と、入力されたヒドラジン濃度とに基づき、固定化部材８に固定化されているヒドラジンの量を検出する。例えば、ヒドラジンセンサ２２から入力されたヒドラジン流量の条件に対応する理論供給値と、入力されたヒドラジン濃度とを比較し、当該理論供給値に対するヒドラジン濃度の割合により、固定化部材８に固定化されているヒドラジンの量を検出する。例えば、理論供給値に対するヒドラジン濃度の割合がｘ％である場合に、関数ｙ＝ｆ（ｘ）に従って、固定化部材８に固定化されているヒドラジンの固定化率ｙ％を算出し、固定化部材８に固定化されているヒドラジンの残量を検出する。そして、制御部３０は、検出したヒドラジンの量をインジケータ２４に表示する。
【００５９】
以上のように、燃料電池システムＳ１では、ケーシング７に供給されたヒドラジンを、燃料電池１に供給するまで固定化部材８に固定化させておくことができるので、ヒドラジンをケーシング７内に安定して貯蔵することができる。その結果、ヒドラジンを安全に利用することができる。
また、燃料電池システムＳ１では、ヒドラジンセンサ２２で検知される実測値と、予め制御部３０に記憶された理論供給値とにより、固定化部材８に固定化されているヒドラジンの量を検出することができる。制御部３０の検出により固定化されているヒドラジンの残量を検知することができるため、ケーシング７にヒドラジンの残量測定の機器を設けることを不要とすることができる。さらに、ヒドラジン濃度を、ケーシング７よりも濃度ムラの生じにくい燃料供給ライン１８で測定（検知）するので、効率的にヒドラジンの残量検知を行なうことができる。その結果、燃料電池システムＳ１を、効率的かつ経済的なシステムとして構築することができる。
（車載する実施形態）
図２は、図１に示す実施形態の燃料電池システムＳ１を、車両に搭載したときの概略説明図である。なお、図２において、上記と同様の部材には、同一の符号を付し、その説明を省略する。
【００６０】
図２において、燃料電池システムＳ１を車載する場合には、ヒドラジン供給部３では、ヒドラジン貯留槽１２は装備されず、原料供給ライン１３（原料側開閉弁１４は装備されない。）のみが装備される。原料供給ライン１３の上流側は、車両３５の後側の供給口３６へ接続されている。なお、供給口３６は、常時は蓋により閉塞されている。
この場合、ヒドラジン貯留槽１２は、原料補給ステーションに装備される。車両において、固定化部２で固定化されているヒドラジンがエンプティ状態となったときには、原料補給ステーションにおいて、ヒドラジン貯留槽１２からのヒドラジンが、供給口３６から原料供給ライン１３へ注入される。
【００６１】
車両３５において、燃料電池１は、車両３５の前側に配置されている。燃料電池１は、モータ（図示せず）と電気的に接続されており、燃料電池１で発電された電力は、モータに送電され、モータによって、車両３５の駆動力に変換される。
また、ケーシング７は、車両３５の前後方向中央に配置されている。また、脱離液貯留槽１５は、ケーシング７の上方に配置されている。
【００６２】
また、検出部６では、インジケータ２４は、車両３５の室内に配置されている。より具体的には、車運転者がヒドラジン（燃料）の残量を確認することができる位置（例えば、インストルメントパネルなど）に配置されている。
燃料電池システムＳ１が車載される場合には、例えば、停車時（発電停止時）に、原料補給ステーションでヒドラジンを補給して、ヒドラジンを固定化部材８に固定化しておき、走行時（発電時）に、脱離液貯留槽１５から水系脱離液をケーシング７に供給して、ヒドラジンを脱離させ、燃料電池１へ供給する。
【００６３】
以上、本発明の一実施形態を説明したが、本発明は、他の形態で実施することが可能である。
例えば、上述の実施形態では、理論供給値を、ヒドラジンが最大量で固定化されている固定化部材８に対して、水系脱離液を所定流量で供給してヒドラジンを脱離させる条件において、水系脱離液の供給流量と同じ流量で水系脱離液とともに燃料電池１に供給されるヒドラジンの濃度、と定義したが、上記条件にヒドラジンを固定化部材８から脱離させるときの温度（ヒドラジン脱離温度）を加えた条件において、水系脱離液の供給流量と同じ流量で燃料電池１に供給されるヒドラジンの濃度、と定義してもよい。
【００６４】
すなわち、制御部３０に、ヒドラジン脱離温度を条件として加えた理論供給値を記憶させる。例えば、流量Ｅで水系脱離液を供給し、脱離温度Ｆでヒドラジンを脱離させる条件に対応した理論供給値Ｇや、流量Ｈで水系脱離液を供給し、脱離温度Ｉでヒドラジンを脱離させる条件に対応した理論供給値Ｊなど、複数の理論供給値を記憶させる。この場合には、燃料電池システムＳ１には、図１に破線で示される、ケーシング７内の温度を測定する温度計２３を備える。
【００６５】
温度計２３は、制御部３０と電気的に接続され、ケーシング７内に設けられたセンサ部２５で測定された測定温度（ヒドラジン脱離温度）を電気信号として制御部３０に入力する。そして、制御部３０は、ヒドラジンセンサ２２から入力された実測値と、温度計２３から入力されたヒドラジン脱離温度とを元に、理論供給値を参照して、固定化部材８に固定化されているヒドラジンの量を検出する。
【具体例】
【００６６】
以下に、上記した固定化樹脂の具体例を説明するが、本発明は、何ら具体例に制限されない。
具体例１（炭化水素系アミド架橋固定化樹脂（固定基：ケトン基））
１）炭化水素系アミド架橋固定化樹脂の合成
メチルビニルケトン２０ｇ、ｐ−スチレンスルホン酸Ｎａ５９ｇ、架橋剤としてメチレンビスアクリルアミド２．３ｇ、イオン交換水７９ｇを均一に混合して重合水溶液を作製し、重合槽に投入した。重合水溶液に窒素ガスを導入して、重合水溶液中の溶存酸素量を０．２ｐｐｍにし、また、溶液温度を５℃にした。
【００６７】
この重合水溶液に、０．１％過酸化水素１０ｇ、０．１％アスコルビン酸水溶液５ｇ、Ｖ−５０(アゾ系重合開始剤、和光純薬工業社製)２．３ｇを添加した。約２０分後に重合開始を示す温度上昇が確認された。その後、温度を６５℃に昇温し、その温度で約８時間重合を継続して含水ゲル状重合体を得た。
得られた含水ゲル状重合体を、ミートチョッパーを用いて小片に粉砕し、得られた小片含水ゲル重合体を、通気熱風乾燥機（井上金属工業社製）を用いて、供給風温１２０℃、風速１．５ｍ／秒の条件下で７０分間通気乾燥して、水分含量が約４％の乾燥物を得た。
【００６８】
乾燥物を、家庭用ミキサーで粉砕し、篩別して２２メッシュの金網（径：７１０μｍ）を通過し、１００メッシュの金網（径：１２５μｍ）を通過しない部分を採取して、親水性固定化樹脂（炭化水素系アミド架橋固定化樹脂（固定基：ケトン基））を得た。
この親水性固定化樹脂の吸収倍率は、９倍であった。なお、吸収倍率は、２５０メッシュのナイロン網で作製したティーバッグ（縦２０ｃｍ、横１０ｃｍ）に親水性固定化樹脂１ｇを入れ、生理食塩水（ＮａＣｌ濃度０．９０％のイオン交換水溶液）中に６０分間浸漬した後、１５分間吊るして水切りしてから、余剰水を取り除き、遠心脱水後の増加質量を測定することにより求めた。
２）炭化水素系アミド架橋固定化樹脂に対するヒドラジンの固定化
上記１）で得られた親水性固定化樹脂に、その樹脂２ｇ中に含有するケトン基の２倍のモル数のヒドラジンを含有する１００％ヒドラジンヒドラートを添加して、６０分間攪拌反応させることにより、親水性固定化樹脂にヒドラジンを固定化し、これによって、親水性固定化樹脂を得た。
【００６９】
反応終了後、イソプロピルアルコール４０ｍｌを添加し、１時間攪拌後に濾過洗浄し、親水性固定化樹脂を濾過により分離して減圧乾燥した。濾液のイソプロピルアルコール中のヒドラジンを、ＨＰＬＣで定量した結果、遊離ヒドラジンが４５．９％であった。つまり、固定化されたヒドラジンは、５４．１％であった。これは、樹脂の最初のケトン基を基準とすると、１０８．２％のヒドラジン吸着率に相当する。
３）炭化水素系アミド架橋固定化樹脂のヒドラジンの脱離
３−１）アルカリによる脱離
上記２）で得られた親水性固定化樹脂０．８ｇを、１Ｎ−ＫＯＨ水溶液に室温で分散して、攪拌した。１Ｎ−ＫＯＨ水溶液中のヒドラジンを、ＨＰＬＣで定量した結果、７２．１％であった。
３−２）再固定化
上記３−１）でヒドラジンを脱離した親水性固定化樹脂に、その樹脂０．６ｇ中に含有するケトン基の２倍のモル数のヒドラジンを含有する１００％ヒドラジンヒドラートを添加して、６０分間攪拌反応させることにより、親水性固定化樹脂にヒドラジンを固定化し、これによって、再度、親水性固定化樹脂を得た。
【００７０】
反応終了後、イソプロピルアルコール４０ｍｌを添加し、１時間攪拌後に濾過洗浄し、親水性固定化樹脂を濾過により分離して減圧乾燥した。濾液のイソプロピルアルコール中のヒドラジンを、ＨＰＬＣで定量した結果、遊離ヒドラジンが６４．８％であった。つまり、固定化されたヒドラジンは、ケトン基を基準として、５０．８％であった。これは、再固定化前の残存ケトン基に対するヒドラジンの変換率として、７０．４％に相当する。
３−３）水による脱離
上記２）で得られた親水性固定化樹脂０．８ｇを、水に室温で分散して、攪拌した。水中のヒドラジンを、ＨＰＬＣで定量した結果、固定化されているヒドラジンの７２．８％の脱離を確認した。これは、最初のケトン基に対するヒドラジンの変換率として、７８．８％に相当する。
具体例２（炭化水素系アミド架橋固定化貯蔵樹脂（固定基：ケトン基））
１）炭化水素系アミド架橋固定化樹脂に対するヒドラジンの固定化
具体例１の１）で得られた親水性固定化樹脂に、その樹脂に含有するケトン基と等モル数のヒドラジンを添加し、具体例１の２）と同様の操作を行った。その結果、濾液のイソプロピルアルコール中のヒドラジン量が１３．９％であった。つまり、固定化されたヒドラジンは、８６．１％であった。これは、樹脂の最初のケトン基を基準とすると、８６．１％のヒドラジン吸着率に相当する。
２）炭化水素系アミド架橋固定化貯蔵樹脂のヒドラジンの脱離
上記１）で得られた親水性固定化貯蔵樹脂０．８ｇを、１Ｎ−ＫＯＨ水溶液に室温で分散して、攪拌した。１Ｎ−ＫＯＨ水溶液中のヒドラジンを、ＨＰＬＣで定量した結果、１８．８％であった。これは、最初のケトン基を基準とすると、２１．８％のヒドラジンの脱離に相当する。
具体例３（炭化水素系エーテル架橋固定化樹脂）
１）炭化水素系エーテル架橋固定化樹脂の合成
Ｎ，Ｎ´−メチレンビスアクリルアミドに代替して、ペンタエリスリトールトリアリルエーテルを用いた以外は、具体例１の１）と同様の操作により、親水性固定化樹脂（炭化水素系エーテル架橋固定化樹脂）を得た。
【００７１】
この親水性固定化樹脂の吸収倍率は、０．１倍であった。
２）炭化水素系エーテル架橋固定化樹脂に対するヒドラジンの固定化
上記１）で得られた親水性固定化樹脂に、その樹脂２ｇ中に含有するケトン基と等モル数のヒドラジンを含有する１００％ヒドラジンヒドラートを添加して、６０分間攪拌反応させることにより、親水性固定化樹脂にヒドラジンを固定化し、これによって、親水性固定化樹脂を得た。
【００７２】
反応終了後、イソプロピルアルコール４０ｍｌで洗浄し、親水性固定化樹脂を濾過により分離して減圧乾燥した。濾液のイソプロピルアルコール中のヒドラジンを、ＨＰＬＣで定量した結果、遊離ヒドラジンが１３．０％であった。つまり、固定化されたヒドラジンは、８７．０％であった。
３）炭化水素系エーテル架橋固定化樹脂のヒドラジンの脱離
上記２）で得られた親水性固定化樹脂０．８ｇを、１Ｎ−ＫＯＨ水溶液に室温で６０分間、分散して、攪拌した。その後、メタノール４０ｍｌを添加して、親水性固定化樹脂をゲル化させた後、濾過分離して、濾液のアルコール溶液中のヒドラジンを、ＨＰＬＣで定量した結果、固定化されているヒドラジンの１９．４％の脱離を確認した。これは、最初のケトン基に対するヒドラジンの変換率として、２２．３％に相当する。
具体例４（炭化水素系アミド架橋固定化樹脂（固定基：アルデヒド基））
アクロレイン１６ｇ、ｐ−スチレンスルホン酸Ｎａ５９ｇ、架橋剤としてメチレンビスアクリルアミド２．３ｇ、イオン交換水７９ｇを均一に混合して重合水溶液を作製し、重合槽に投入した。重合水溶液に窒素ガスを導入して、重合水溶液中の溶存酸素量を０．２ｐｐｍにし、また、溶液温度を５℃にした。
【００７３】
この重合水溶液に、０．１％過酸化水素１０ｇ、０．１％アスコルビン酸水溶液５ｇ、Ｖ−５０(アゾ系重合開始剤、和光純薬工業社製)２．３ｇを添加した。約２０分後に重合開始を示す温度上昇が確認された。その後、温度を６５℃に昇温し、その温度で約８時間重合を継続して水溶性重合体からなる親水性固定化樹脂（炭化水素系アミド架橋固定化樹脂（固定基：アルデヒド基））を得た。
【００７４】
この親水性固定化樹脂に含有されているアルデヒド基と等量のモル数の６０％ヒドラジンヒドラート水溶液を添加して３０分攪拌反応させることにより、親水性固定化樹脂にヒドラジンを固定化し、これによって、親水性固定化樹脂を得た。この反応液にメタノール１００ｇを添加し、攪拌して、固化する親水性固定化樹脂を濾過分離して減圧下乾燥した。濾液のメタノール中のヒドラジンを、ヨード滴定法で定量したが、遊離ヒドラジンを検出できなかった。つまり、固定化された（反応してヒドラゾンになった）ヒドラジンは、１００％であった。
【００７５】
次いで、分離乾燥した親水性固定化樹脂に水を添加して攪拌し、分子量１０００以下の分子を通過する分子篩膜を用いて親水性固定化樹脂を分離した。濾過液を、ＨＰＬＣで定量した結果、ヒドラゾンとして固定化されているヒドラジンの９７．７％に相当する遊離のヒドラジンを検出した。
具体例５（アクリルアミド系固定化樹脂）
アクリルアミド１０ｇと水２５．９ｍｌとを混合してアクリルアミド水溶液を調製し、そのアクリルアミド水溶液に３５％過酸化水素４．１ｇを加えて、８５〜９０℃で１６時間攪拌した。反応液を１０倍量のメタノール中に注入し、析出した白色沈殿物を濾過して分離した。その後、乾燥してポリアクリルアミドを得た（平均分子量：２２，０００）。
【００７６】
得られたポリアクリルアミド１０ｇと水１７ｍｌとを混合してポリアクリルアミド水溶液を調製し、そのポリアクリルアミド水溶液に１００％ヒドラジンヒドラート２１．１２ｇを加えて８０〜８５℃で１５時間攪拌した。反応液を１０倍量のメタノール中に注入し、析出した白色沈殿物を濾別し、乾燥してポリアクリル酸ヒドラジッド（アクリルアミド系固定化樹脂）を得た。得られたポリアクリル酸ヒドラジッドの平均分子量は２３，０００であり、ヒドラジッド化率は８２％であった。
【００７７】
このポリアクリル酸ヒドラジッドを、ポリアクリル酸ヒドラジッドのモル数以上の１Ｎ−ＫＯＨ水溶液に溶解した。すると、ヒドラジッドが加水分解されてヒドラジンヒドラートが遊離した。その後、ＨＰＬＣ分析した結果、ヒドラジッドとして固定化されているヒドラジンの１４．７％に相当する遊離のヒドラジンを検出した。なお、ポリアクリル酸ヒドラジッドは、ポリアクリル酸カリウムに変換された。
具体例６（ビニルアルコール系固定化樹脂）
５００ｍｌの三つ口フラスコに、攪拌機、コンデンサーおよび温度計を装備し、酢酸ビニル８６ｇと、ｐ−アセチルメチレンオキシスチレン１５２ｇと、メタノール５０ｍｌを仕込み、攪拌しながら湯浴温度を６０〜６３℃に上昇させた。
【００７８】
フラスコ内で混合液が沸騰して還流するのを確認してから、予めメタノール１０ｇに溶解させておいたＡＩＢＮ（アゾビスイソブチロニトリル、大塚化学社製）０．１０ｇを加えた。直ちに発泡して重合が開始された。そのまま５時間重合して、微量のジニトロベンゼン（重合停止剤）を加えて重合を停止した。
次いで、メタノールを滴下しながら加熱を継続し、未反応のモノマーを留去した。重合物を含む溶液を、大量の水の中に注入して重合物を沈殿させた。沈殿物を濾過して希釈メタノールおよび水で洗浄し、固形物をメタノールに溶解して、その溶液に１Ｎ−ＫＯＨ溶液を滴下して、十分に攪拌してケン化し、酢酸カリウムとして除去した。ケン化された重合物を含む溶液を、大量の氷水に注入して重合物（固形物）を単離した。
【００７９】
単離した重合物を減圧乾燥し、ｐ−アセチルメチレンオキシスチレンが完全に反応したと仮定して、それと等量のモル数の６０％ヒドラジンヒドラートを加えて５時間攪拌した。反応液をメタノールで洗浄し、濾過後、減圧乾燥して、ビニルアルコール系固定化樹脂を得た。濾液中のヒドラジンヒドラートをヨード滴定により定量した結果、ビニルアルコール系固定化樹脂中に含まれるケトン基の理論量の４３．８％が、ヒドラゾンとして固定化されていることが確認された。
【００８０】
このビニルアルコール系固定化樹脂に、１Ｎ−ＫＯＨを添加して攪拌した。その後、ヨード滴定した結果、固定化されているヒドラジンの８８．１％に相当する遊離のヒドラジンを検出した。
具体例７（ポリエステル系固定化樹脂）
精留塔を備えた５００ｍｌの三つ口フラスコに、テレフタル酸７５．５ｇ、アセチルエチルエチレングリコール１０１．６ｇ、チタン酸テトラ−ｎ−ブチルエステル０．０７５ｇ、ブチルヒドロキシスズオキシド０．０３ｇを仕込んだ。
【００８１】
混合物をよく攪拌し、２２０〜２５０℃に保ちながら生成した水を留去し、反応混合物が透明になるまでエステル化させた。この生成物とチタン酸テトラ−ｎ−ブチルエステル０．０２ｇをオートクレーブに入れて混合し、減圧下（１ｍｍＨｇ）、２５０℃で２時間加熱した。得られた縮合物を、ヘキサメチルホスホルアミド（ＨＭＰＡ）に溶解し、大量の水の中に強い攪拌下、投入すると縮合物が沈殿した。縮合物を濾別し、メタノールで洗浄して減圧下乾燥した。
【００８２】
この縮合物に、ケトン基（理論量）と等モル数の６０％ヒドラジンヒドラートを加えて、１昼夜攪拌した。メタノールを加えて縮合物を濾別し、さらにメタノールで洗浄して、減圧下乾燥することにより、ポリエステル系固定化樹脂を得た。濾液のメタノール中のヒドラジンヒドラートを、ヨード滴定法で定量した結果、遊離ヒドラジンヒドラートが７２．８％であった。つまり、固定化されたヒドラジンヒドラートは、２７．２％であった。
【００８３】
ポリエステル系固定化樹脂を、１Ｎ−ＫＯＨ水溶液に分散して１時間攪拌した。その後、ポリエステル系固定化樹脂を濾別して、濾液のヒドラジンをヨード滴定した結果、固定化されているヒドラジンの８０．５％に相当する遊離のヒドラジンを検出した。
具体例８（ポリアミド系固定化樹脂−１）
窒素導入管および減圧用コックが装備された試験管中で、４，４´−ジアミノジフェニルメタン９．９１ｇと、セバチン酸１０．６２ｇとを仕込み、その混合物を窒素気流下２８５℃に加熱して溶融させた。次に、反応系を１．３３ｋＰａ程度に減圧し、１時間反応させた後、再び窒素気流下常圧で室温まで冷却した。その後、試験管を破壊し、得られたポリアミドを粉砕機で粉砕した。粉砕された粉末をＮ−メチルピロリドンに溶解させ、水で洗浄した。この溶液を、多量のメタノールに投入すると縮合物の粉末が析出した。この縮合物をＮ−メチルピロリドンに溶解して、縮合物と２倍等量のモル数のホルマリンと塩酸を添加して、５時間攪拌反応した（これにより、４，４´−ジアミノジフェニルメタンに対し２つのクロルメチルが導入された。）この反応物を多量のメタノールに投入して、クロルメチル化された縮合物の粉末を得た。
【００８４】
この縮合物をＮ−メチルピロリドンに溶解して、４，４´−ジアミノジフェニルメタンに対し過剰のアセトンを添加し、さらに、４，４´−ジアミノジフェニルメタンの２倍等量のモル数の１Ｎ−ＫＯＨ水溶液を攪拌下滴下した。反応終了後、大量のメタノールに反応液を投入して、縮合物の粉末を得た。この縮合物は、芳香環−脂肪酸ポリアミドの芳香環に平均１つのアセチルエチル基が導入された。
【００８５】
この縮合物の粉末に、カルボニル基と等量のモル数の６０％ヒドラジンヒドラートを添加して２時間攪拌し、メタノールに投入した。すると、ヒドラゾン基を有する粉末沈殿物を得た。この固形物を濾別して減圧下乾燥して、ヒドラジン脱離基（ヒドラゾン基）を有するポリアミド系固定化樹脂を得た。
具体例９（ポリアミド系固定化樹脂−２）
具体例８と同様の操作により、クロルメチル化された縮合物の粉末を得た。その後、この縮合物のクロルメチル基と等モル数の６０％ヒドラジンヒドラートを添加して、２時間攪拌し、メタノールに投入して、ヒドラジノメチル基を有する沈殿物（ポリアミド系固定化樹脂）を得た。この沈殿物を、ヨード滴定法で定量すると、理論計算量の７６．８％に相当するヒドラジノ基が確認された。
具体例１０（ポリエーテル系固定化樹脂−１）
攪拌機、酸素導入管、温度計を備えた５００ｍｌの三つ口フラスコを３０℃の水浴中に置き、これに、ニトロベンゼン２００ｍｌ、ピリジン７０ｍｌ、塩化第一銅１ｇを加えた。激しく攪拌しながら酸素を吹き込み、２，６−ジメチルフェノール１５ｇを加えた。温度が３３℃に上昇し、反応混合物が粘性を帯びるようになった。さらに、反応を１２分間継続した後、クロロホルム１００ｍｌで希釈し、濃塩酸３ｍｌを含むメタノール１．１ｌに投入した。析出した縮合物を濾別し、メタノール２５０ｍｌ、濃塩酸１０ｍｌを含むメタノール２５０ｍｌ、メタノール２５０ｍｌの順で洗浄した。さらに、縮合物をクロロホルム５００ｍｌに溶解し、濃塩酸３ｍｌを含むメタノール１．２ｌ中に投入して、再沈殿させた。得られた縮合物をメタノール洗浄後、１１０℃３時間減圧乾燥した。これにより、ポリフェニレンエーテルを得た。収率は９１％であり、平均分子量は２８０００であった。
【００８６】
このポリフェニレンエーテル１０ｇをクロロホルム１００ｍｌに溶解させ、攪拌下、ポリフェニレンエーテル中の芳香環の４倍モル等量のホルマリンを添加し、次いで濃塩酸を滴下した。さらに２時間攪拌した後、大量のメタノールに投入した。すると、ポリフェニレンエーテルの芳香環がクロルメチル化された固体（高分子）が析出した。
この固体を濾別して、メタノールで洗浄した後、減圧下乾燥した。この固形物をクロロホルムに溶解して高分子中の芳香環の４倍モル数のアセトンと苛性ソーダを加えて、２時間攪拌した。反応液に大量のメタノールに投入して、高分子の芳香環にアセチルエチル基が導入された固形物を得た。これを濾別した後、減圧下乾燥した。この固形物に、上記反応の理論量に相当する６０％ヒドラジンヒドラートを添加して３時間攪拌し、その後、メタノールで洗浄して濾過し、濾別された固形物を減圧乾燥することにより、ポリエーテル系固定化樹脂を得た。濾液のメタノール中のヒドラジンをヨード滴定した結果、固定化されているヒドラジンは、５１．５％であることが確認された。
具体例１１（ポリエーテル系固定化樹脂−２）
具体例１０と同様の操作により、クロルメチル化された固体（高分子）を得た。その後、この高分子の芳香環の４倍モル等量の６０％ヒドラジンヒドラートを添加して、３時間攪拌し、メタノールに投入して、ヒドラジノメチル基を有する沈殿物（ポリエーテル系固定化樹脂）を得た。この沈殿物を、ヨード滴定法で定量すると、理論計算量の６８．６％に相当するヒドラジノ基が確認された。
具体例１２（ポリエーテルケトン系固定化樹脂）
攪拌機、窒素導入管および排出管を備えた１ｌのステンレス製反応管に、４，４´−ジクロロベンゾフェノン１２５ｇ、微粉末炭酸ナトリウム５９．２ｇ、触媒としてシリカ（アエロジル）１０ｇ、塩化第二銅０．２７ｇおよび溶媒としてジフェニルスルホン３００ｇを加えた。
【００８７】
反応系を窒素置換した後、混合物を２００℃まで昇温し、再度窒素置換した後、攪拌を開始した。昇温して２８０℃で２時間、３００℃で１時間、３２０℃でさらに２時間反応させた。縮合中には少量の窒素を流下させた。反応終了後、冷却し固化した縮合物を取り出した。この固形物（縮合物）をミキサーで粉砕した後、アセトン、４％苛性ソーダ、水で数回洗浄し溶媒と触媒を除去した。この固形物を乾燥すると、定量的に芳香族ポリエーテルケトンの粉末が得られた。
【００８８】
この粉末１０ｇを１００ｍｌのジメチルスルホキシドに分散して、超高圧衝突粉砕機（ジェットマイザー、スギノマシン社製）で平均粒子径３００ｎｍの微粉に粉砕した。この微粉を含む分散液を、計算値から得られる縮合物中のカルボニル基に相当するモル等量の６０％ヒドラジンヒドラートを添加して、一昼夜１００℃で攪拌し、縮合物を濾別し、アセトン、水で洗浄し乾燥した。これによって、ポリエーテルケトン系固定化樹脂を得た。
【００８９】
次いで、ポリエーテルケトン系固定化樹脂に、１Ｎ−ＫＯＨを添加して６０℃で２時間攪拌した。その後、ヨード滴定した結果、固定化されているヒドラジンの２８．９％に相当する遊離のヒドラジンを検出した。
具体例１３（ポリチオエーテル系固定化樹脂−１）
攪拌機を装備する内容積２Ｌのオートクレーブに、Ｎ−メチルピロリドン４８０ｇ、硫化ナトリウム２．７ｇを仕込み、攪拌下加熱して、内温が１２０℃に到達するまで脱水した。７９．３ｇの主として水からなる留出液が留去した。この際、０．０６９モルの硫化ナトリウムが硫化水素に分解して、消失した。
【００９０】
次いで、ｐ−ジクロルベンゼン２．０モルおよびＮ−メチルピロリドン１５０ｇを添加し、攪拌１時間かけて２５０℃まで昇温し、さらに２５０℃で３時間反応させた後、一部スラリーをサンプリングして分析した。転化率は１００％であった。引き続きＮ−メチルピロリドン１５０ｇを添加し、２５０℃で１５分間攪拌下保持した後、冷却して反応を停止した。得られたスラリーをメタノール、温水で十分洗浄した後、１００℃で一晩乾燥し、固形物（ポリフェニレンスルフィド）を得た。得られた固形物の粒度は、２２メッシュ以下であった。
【００９１】
得られたポリフェニレンスルフィドを、ジメチルスルホキシドに溶解し、ポリフェニレンスルフィド中に含有される芳香環の分子数に相当する等量のモル数のホルマリンおよび塩酸を滴下して、クロルメチル化した。反応液を大量のメタノールに投入して、固形物を得た。固形物を濾別、メタノール、水、メタノールで洗浄し一昼夜減圧乾燥した。得られた固体をジメチルスルホキシドに溶解して、クロルメチル基のモル数以上のアセトンを添加し、次いで、等モルの苛性ソーダ水溶液を添加して６０℃で５時間攪拌し、反応液を大量のメタノールに投入して固形物を得た。固形物を濾別してメタノール、水、メタノールで十分に洗浄した。固形物を減圧下一昼夜乾燥した。得られた固形物が、アセチルエチル基がポリフェニレンスルフィドの芳香環に導入された高分子であることを、ＩＲ，ＮＭＲにより確認した。
【００９２】
この高分子を、ジメチルスルホキシドに溶解し、カルボニル基と等モルの６０％ヒドラジンヒドラートを添加して１０時間攪拌した。分離してきた固形物を濾別し、メタノールで洗浄し、ポリチオエーテル系固定化樹脂を得た。濾液のメタノール中のヒドラジンをヨード滴定した結果、固定化されているヒドラジンは、６０．３％であることが確認された。
【００９３】
次いで、ポリチオエーテル系固定化樹脂に、１Ｎ−ＫＯＨを添加して攪拌した。その後、ヨード滴定した結果、固定化されているヒドラジンの４２．９％に相当する遊離のヒドラジンを検出した。
具体例１４（ポリチオエーテル系固定化樹脂−２）
具体例１３と同様の操作により、クロルメチル化された固形物を得た。その後、この固形物を、ジメチルスルホキシドに溶解し、固形物のクロルメチル基と等モル数の６０％ヒドラジンヒドラートを添加して、５時間攪拌し、メタノールに投入して、ヒドラジノメチル基を有する沈殿物（ポリチオエーテル系固定化樹脂）を得た。この沈殿物を、ＨＰＬＣで定量すると、理論計算量の５８．５％に相当するヒドラジノ基が確認された。
具体例１５（アクリルアミド系固定化樹脂から脱離されたヒドラジンを燃料とする燃料電池の燃料側電極の活性測定）
１）試験溶液および標準液の調製
具体例５で得られたポリアクリル酸ヒドラジッド２ｇに１Ｎ−ＫＯＨを３８ｇ添加して、ポリアクリル酸ヒドラジッドの５重量％１Ｎ−ＫＯＨ水溶液を調製し、７０℃で３０分間加熱溶解した後、室温まで冷却して、試験溶液とした。
２）燃料側電極の活性測定
電気化学アナライザ（ＢＡＳ株式会社製）を用い、ＬＳＶ（リニアスイープボルタンメトリー）により、燃料側電極の活性を、以下の測定条件で測定した。結果を図３に示す。
【００９４】
図３に示すように、上記１）で調製した試験溶液から遊離したヒドラジンを燃料として、酸化電流が発生していることがわかる。
活性測定条件：
試験溶液：  ５重量％ポリアクリル酸ヒドラジッド／１Ｎ−ＫＯＨ水溶液
燃料側電極  Ｃｏ（コバルト）電極（ＢＡＳ株式会社製）
参照電極    Ａｇ／ＡｇＣｌ（銀−塩化銀）電極（ＢＡＳ株式会社製）
対極        Ｐｔ（白金）電極（ＢＡＳ株式会社製）
溶液温度    ３０℃
走査範囲                                走査速度
前処理        −１．６〜０．６Ｖ        前処理        ０．１Ｖ／ｓ
ブランク測定  −１．６〜０Ｖ            ブランク測定  ０．０２Ｖ／ｓ
活性測定      −１．６〜０Ｖ            活性測定      ０．０２Ｖ／ｓ
なお、各測定前にＡｒ（アルゴン）ガスによるバブリングを行なった。
【図面の簡単な説明】
【００９５】
【図１】本発明の燃料電池システムの一実施形態を示す概略構成図である。
【図２】図１に示す実施形態の燃料電池システムを、車両に搭載したときの概略説明図である。
【図３】具体例１５における燃料側電極の活性測定の結果を示すグラフである。
【符号の説明】
【００９６】
１    燃料電池
２    固定化部
４    脱離液供給部
６    検出部
７    ケーシング
８    固定化部材
９    攪拌機
１０  フィルタ
１１  ヒータ
１５  脱離液貯留槽
１６  脱離液供給ライン
１７  脱離液側開閉弁
２２  ヒドラジンセンサ
２４  インジケータ
３０  制御部
【図１】
0005121385.tif 000002
【図２】
0005121385.tif 000003
【図３】
0005121385.tif 000004